(57)【要約】【課題】電圧印加時に発生するコンデンサの振動を抑制することができるコンデンサの製造方法の提供を目的とする。【解決手段】誘導体フィルムの表面に電極膜を被着したメタライズドプラスチックフィルムを積層捲回して形成したコンデンサ素子に液状絶縁体、例えば２５℃で２５ｍｍ２／ｓと低粘度の架橋反応性モノマーであるメチルハイドロジェンシリコーンオイルを含浸させた後、１３０℃１５分間、又は１００℃６０分間加熱することでメチルハイドロジェンシリコーンオイルを重合させて高粘度化することで、電圧印加時に発生するコンデンサの振動を抑制する。【選択図】  なし【特許請求の範囲】
【請求項１】
誘導体フィルムの表面に電極膜を被着したメタライズドプラスチックフィルムを積層捲回して形成したコンデンサ素子の上記メタライズドプラスチックフィルム間に液状絶縁体を含浸させ、次にこの液状絶縁体を高粘度化加工することで上記コンデンサ素子を固化し電圧印加時に発生するコンデンサの振動を抑制することを特徴とするコンデンサの製造方法。
【請求項２】
液状絶縁体を架橋反応性モノマー又はプレポリマーとし、これを重合させて高粘度化することを特徴とする請求項１記載のコンデンサの製造方法。
【発明の詳細な説明】
【０００１】
【発明の属する技術分野】
本発明は、メタライズドプラスチックフィルムコンデンサの製造方法に係り、特に使用状態におけるコンデンサの共振現象を防止することができるコンデンサの製造方法に関するものである。
【０００２】
【従来の技術】
従来、メタライズドプラスチックフィルムコンデンサの製造方法にあっては、ポリエチレンやポリプロピレン等からなる誘電体フィルムの表面に、その一側辺にマージン部が残されるように、アルミニウムや亜鉛等の金属材料からなる電極膜を蒸着して金属化フィルムを形成し、この金属化フィルムを一対、上記マージン部が反対側に配置されるように重ねた上で積層捲回してコンデンサ素子を形成する。そして、このコンデンサ素子にシリコンオイル等の絶縁オイルを含浸させた後、合成樹脂等からなる外装ケースに配置し、さらにケース開口部からエポキシ系やウレタン系の合成樹脂を注入し、これを加熱硬化させることで樹脂封止している（例えば、特許文献１参照。）。
【０００３】
【特許文献１】
特開昭５９−１１６１５公報
【０００４】
【発明が解決しようとする課題】
しかしながら、上述した従来のコンデンサの製造方法にあっては、封止用合成樹脂がコンデンサ素子を外装ケース内に固定するものの、コンデンサ素子内部のメタライズドプラスチックフィルムの間には低粘性の絶縁オイルが介在するのみであり、使用状態において、例えば高電圧が印加されそこに音楽信号が重畳されるとスピーカーと同じ原理でコンデンサが共振することがあった。特に、オーディオ用に用いられるコンデンサにあっては、機械的に共振することで電気信号にノイズを混入することなり音質の著しい劣化をもたらすものであった。そこでその対策として、コンデンサ素子をゴムバンドで縛ることも行われていた。しかしながら、このような作業は繁雑であるとともに、この方法を以てしてもコンデンサ素子全体をゴムバンドで縛ることはできず、コンデンサの共振を完全に防ぐことはできなかった。
【０００５】
そこで本発明は、コンデンサの共振を確実に防ぐことができるコンデンサの製造方法の提供を目的とする。
【０００６】
【課題を解決するための手段】
上記目的を達成するため、本発明のコンデンサの製造方法は、誘導体フィルムの表面に電極膜を被着したメタライズドプラスチックフィルムを積層捲回して形成したコンデンサ素子の上記メタライズドプラスチックフィルム間に液状絶縁体を含浸させ、次にこの液状絶縁体を高粘度化加工することで上記コンデンサ素子を固化し電圧印加時に発生するコンデンサの振動を抑制することを特徴とするものである。
【０００７】
また、液状絶縁体を架橋反応性モノマー又はプレポリマーとし、これを重合させて高粘度化することを特徴とするものである。
【０００８】
【発明の実施の形態】
図１〜図３は、本発明に係るケース外装型のコンデンサを示しており、図中１は本発明に係るコンデンサであり、このコンデンサ１は合成樹脂やセラミックス等の絶縁材料からなる外装ケース２内に、メタライズドプラスチックフィルムを積層捲回して形成した捲回素子の両端に形成したメタリコン電極４にそれぞれリード端子５を接続したコンデンサ素子３を、上記リード端子５を外装ケース２の外部に導出させて配置し、その上で外装ケース２内にエポキシ樹脂やウレタン樹脂等の封止用合成樹脂６を注入し、これを硬化させたものである。
【０００９】
上記コンデンサ素子３は、図２に示すごとく、ポリエチレンテレフタレート、ポリプロピレン、ポリアミド等の合成樹脂からなる誘電体フィルム７の表面に、一端側にマージン部８を残してアルミニウムや亜鉛等の金属を蒸着させた一対のメタライズドプラスチックフィルム９（金属化プラスチックフィルム）を、それぞれのマージン部８が互いに反対側になるように重ねて捲回している。次に、これを所定の圧力で圧接することで偏平化させ、その両端面に亜鉛、錫、鉛等を溶射してメタリコン電極４を形成する。そして、メタライズドプラスチックフィルム９相互間の空気を取り除いて樹脂を含浸させるべく、真空含浸法等により上記メタリコン電極４面から液状絶縁体、例えば２５℃で２５ｍｍ２／ｓと低粘度の架橋反応性モノマーであるメチルハイドロジェンシリコーンオイルを含浸させるのであるが、含浸後に重合させて高粘度とすべく、これに錫オクトエート、錫オレエート、亜鉛２−エチルヘキソエート等を触媒として約２重量％混ぜておく。そして、含浸後に余分なメチルハイドロジェンシリコーンオイルを遠心分離により除去し、その後１３０℃１５分間、又は１００℃６０分間加熱することでメチルハイドロジェンシリコーンオイルを重合させ、これによりこのポリメチルハイドロジェンシリコーンオイルがコンデンサ素子の振動を抑制し、かつコンデンサ素子３から漏出しないように、高粘度化するものである。次に、メタリコン電極４にリード端子５を溶接（若しくはハンダ付）し、これを外装ケース２内に配置してエポキシ樹脂やウレタン樹脂等の封止用合成樹脂６を注入し、これを硬化させ開口部を封止することでコンデンサ１が完成するものである。
【００１０】
尚、コンデンサ素子３に含浸させる絶縁オイルとしては、架橋反応性モノマーであるメチルハイドロジェンシリコーンオイル以外にも、プレポリマーや、２成分付加反応型の液状シリコーンゴムを混合して用いることもできる。この２成分付加反応型の液状シリコーンゴムを用いる場合には、２成分を均一になるまで混合し、巻き込んだ空気を真空脱泡し、これを真空含浸法等によりメタリコン電極面からコンデンサ素子３内に含浸させる。そして、適宜な温度に加熱することで硬化させるものである。
【００１１】
【発明の効果】
以上詳述した如く、本発明のコンデンサの製造方法によれば、誘導体フィルムの表面に電極膜を被着したメタライズドプラスチックフィルムを積層捲回して形成したコンデンサ素子に液状絶縁体を含浸させ、次にこの液状絶縁体を高粘度化加工することで、メタライズドプラスチックフィルム相互間に含浸した液状絶縁体が高粘度化してコンデンサ素子全体を一体化し、振動そのもの発生を抑制するとともに、高粘度化した絶縁体が僅かな振動も好適に減衰・吸収するものである。
【００１２】
また、液状絶縁体を架橋反応性モノマー又はプレポリマーとし、これを重合させて高粘度化することで、液状絶縁体をメタライズドプラスチックフィルム相互間へ含浸させやすく、かつ含浸させた液状絶縁体を容易に高粘度とすることができ、コンデンサの振動を確実に抑制することができる。
【図面の簡単な説明】
【図１】本発明に係るコンデンサを示す部分断面図である。
【図２】本発明のコンデンサの製造方法を示す説明図である。
【図３】本発明のコンデンサの製造方法を示す説明図である。
【符号の説明】
１  コンデンサ
２  外装ケース
３  コンデンサ素子
４  メタリコン電極
５  リード端子
６  封止用合成樹脂
７  誘電体フィルム
８  マージン部
９  メタライズドプラスチックフィルム
【図１】
2004303934.tif 000002
【図２】
2004303934.tif 000003
【図３】
2004303934.tif 000004